(57)【特許請求の範囲】
【請求項１】
コルゲーターマシンのダブルフェーサー部に用いられるコルゲーターベルトの両端に植設した金属製フック同士を接合して無端状と成す継手であって、前記金属製フックを、前記コルゲーターベルトの両端の接紙面側及び反接紙面側から厚さを減じて形成した薄層部に、前記コルゲーターベルトの接紙面側及び反接紙面側のベルト表面より沈ませて植設し、前記金属製フックの外面を、前記コルゲーターベルトの接紙面側及び反接紙面側の両側から一枚若しくは二枚以上重畳した当て布で、前記コルゲーターベルト使用時の加圧荷重に相当する荷重条件での加圧圧縮時に前記当て布表面が前記当て布表面と隣接する前記コルゲーターベルトの表面と略同一の高さかこの高さよりも沈む状態にして被覆すると共に、前記接紙面側及び反接紙面側の当て布の一端を、前記コルゲーターベルトの両端のうちの走行方向前側端の前記薄層部に縫着又は接着し、他端を走行方向後側端の前記薄層部まで延在させたことを特徴とするコルゲーターベルトの継手。
【請求項２】
前記当て布と前記金属製フックとの間で、金属製フックの植設部を耐熱性樹脂で被覆したことを特徴とする請求項１記載のコルゲーターベルトの継手。
【請求項３】
前記当て布が、織成布から成る基層及びこの基層に結合する少なくとも１つの不織布層から成る布帛で構成されて、この布帛の不織布層が金属製フックに当接する方向に向けて配設されることを特徴とする請求項１または２記載のコルゲーターベルトの継手。
【請求項４】
前記金属製フックを、前記当て布の非加圧圧縮時の厚さに相応する寸法だけベルト表面より沈ませて植設したことを特徴とする請求項１乃至３いずれか１記載のコルゲーターベルトの継手。
【請求項５】
前記コルゲーターベルトが、Ｅフルートまたは段高１．８ｍｍ以下で段山数９３／０．３ｍを超える段ボール中しんを用いる段ボールシートの製造に適用されることを特徴とする請求項１乃至４いずれか１記載のコルゲーターベルトの継手。
【発明の詳細な説明】
【０００１】
【発明の属する技術分野】
本発明は、段ボールシートを製造するコルゲーターマシンのダブルフェーサー部に使用するコルゲーターベルトの継手に関する。
【０００２】
【従来の技術】
段ボールシートを製造するコルゲーターマシンは、図６に示すようにグルーマシンで接着剤が塗布された片面段ボール紙５とライナー紙６を加圧接着して段ボールシート９を製造する。このコルゲートマシンはヒーティングパート１とクーリングパート２から成るダブルフェーサー部３に、段ボールシート９の搬送手段として厚手の織物を無端状に接合した図６に示されるコルゲーターベルト４とクーリングパート２の部所に別の無端状のコルゲーターベルトを配置している。なお、前者コルゲーターベルト４は上ベルトと称され、後者のコルゲーターベルトは下ベルトと称されており、前者の上ベルトのコルゲーターベルト４を主体に説明を続けると、接着剤が塗布された片面段ボール５とライナー紙６は、コルゲーターベルト４によって圧接された状態でダブルフェーサー部３に供給され、熱板７による加熱及びコルゲーターベルト４とバラストロール８との加圧密着によって乾燥・接着されて、所定の厚さを有する段ボールシート９が製造される。
【０００３】
通常、熱板７は１３０℃〜２００℃に加熱され、この熱板７に接するコルゲーターベルト４の表面温度は１２０℃〜１８０℃に達する。また、バラストロール８は、直径φ６０ｍｍ〜φ１００ｍｍの金属製のものが常用される。また、コルゲーターベルト４に要求される特性として、段ボールシート９に対する密着性を保つためと、バラストロール８から伝わる加圧力を段ボールシート９に均等に伝達するための適度の重量、剛性と厚さ、熱に対する耐久性等を必要とする。これらの要件を満たし得るコルゲーターベルト４として、例えば、図７（Ａ）及び（Ｂ）に示すような多層織の綿ベルトが多用されている。このようなコルゲーターベルト４に使用する糸の素材としては、従来からの綿素材の他に、耐熱性、寸法安定性等を改善するの目的から、合成繊維を単独使用したり、或いは他の素材と併用したりすることが行われている。
【０００４】
また、コルゲーターベルト４は、コルゲーターマシンに装着された後でエンドレス状に接合され、この接合に金属製フック同士を可動に連結した継手が使用されている。一般的にはコルゲーターベルト４の両端部に金属製フックを植設し、この両端の金属製フック同士を芯線等で連結することで継手を形成している。しかし、この継手では金属製フックがベルト表面から突出しているので、製造される段ボールシート９にマークを生じたり、また、コルゲーターベルト４と継手との間に僅かな段差ができ、この段差で段ボールシート９に高低差が生じて印刷時にむらが生じることになる。なお、コルゲーターベルト４の上ベルトと別の下ベルトのコルゲーターベルトにおいても継手の金属製フックがベルト面から突出して、段ボールシート９に不具合を発生させる場合がある。
【０００５】
以上のような問題を解決するために、次の（１）乃至（５）の提案がなされている。
【０００６】
（１）、実公昭４５−１１８４４号公報には、図８に示すようにコルゲーターベルト４の両端部の表面の緯糸を抜き取り、組織を解舒して薄層部６０を形成し、この薄層部６０を金属製フック６１で連結接合し、解舒により残った房状経糸６２で接合部を被覆接着してエンドレスベルトとしたものが開示されている。
【０００７】
（２）、実公昭５０−９７４４号公報には、図９に示すようにコルゲーターベルト４の両端の接紙面側表面の緯糸を金属製フック６１が喰い込む長さだけ抜き取り、ベルトの表面組織を解舒し、その房状になった経糸を切除して薄層部６０を形成し、この薄層部６０を金属製フック６１で連結接合し、薄層部６０の接紙面側に織物、又は通気性のあるフェルト状の布体６５を接着剤で部分接合する等して、通気性を損なわないように接着又は縫着して、金属製フック６１を被覆隠蔽したエンドレスベルトが開示されている。
【０００８】
以上の（１）、（２）のエンドレスベルトは、接合部を房状経糸６２、或いは織物又は通気性のあるフェルト状の布体６５で被覆するので接合部がコルゲーターベルトより厚くなることが無く、金属製フック６１が内部に埋装されるから、使用中、接合部に凹凸が生じず、シートマークが付く可能性が少ない。
【０００９】
（３）、実開昭６０−１５４６４３号公報には、前述したような金属製フックを使用せず、図１０（Ａ）に示すようにコルゲーターベルト４の両端部をテーパー状に削り取り、その面を接着剤６３により接着してエンドレスとしたものが開示されている。また、その公報には、従来の技術として図１０（Ｂ）及び（Ｃ）に示すように金属製フック６１による接合部をシリコンゴム６４で被覆したものや、その接合部の接紙面側に当て布６５をしたものが開示されている。
【００１０】
（４）、特開平２−２４２９９０号公報には、図１１に示すようにフラット織り多層構造の織成体からなるコルゲーターベルト４の両端部の双方を段状に形成することで織成体内に切り込まれた舌端６６を形成し、この両舌端６６間にクリッパー継ぎ目６７を装着したものが記載されている。
【００１１】
（５）、特開平４−２３６８３６号公報には、図１２に示すようにコルゲーターベルト４の各端部にＵ字状のクランプ６８を固定し、そのクランプ６８をヒンジ状に噛み合わせてヒンジ連結部６９を形成してから、クランプ６８をフロック材７０で被覆したものが開示されている。
【００１２】
【発明が解決しようとする課題】
通常において上記コルゲーターベルト４のようなベルトの継手構造としては、以下の条件が必要である。継手部分の厚さが大きかったり局部的な突起が有ると段ボールシートに傷を付け易くなるので、継手部分は、本体部分よりも厚くしない。使用中の経時変化で、ベルト本体は比較的早い時期にある一定量だけ厚さが減少するため、この分を見込んだ継手部分の厚さ設定が必要である。段ボールシートに接しない裏面側は、バラストロールの振動を生じない平滑な仕上げが必要である。継手に緩みを生じない様に足元端のかえりが得られ、芯線を中心として屈曲するタイプの継手とする必要がある。
【００１３】
ところで、前述したコルゲーターベルトの継手構造のうち、図８の実公昭４５−１１８４４号公報に開示されたものは、解舒により残った房状経糸で被覆接着するので接合部の厚さを均一にするために、房状経糸をきれいに接合部に揃える必要があり、この作業が面倒で熟練を要する問題があった。また、図１０の実開昭６０−１５４６４３号公報に従来の技術として開示されたものは、シリコンゴム６４又は当て布６５を配した部分はコルゲーターベルト４より厚くて突出したものとなっているため、段ボールシートに押し跡等が生じ易く、かつ、使用中の経時変化でシリコンゴム６４又は当て布６５が早期に摩損、欠落する問題があった。更に、図１１の特開平２−２４２９９０号公報に開示されたものは、織成体に舌端を切込む作業が必要であり、正確な寸法で切込みを入れるのが難しい問題があった。また、図１２の特開平４−２３６８３６号公報に開示されたものは、フロック材で被覆するのでフロック材を散布した後、加熱させる等の作業工程が余分に必要である上に、金属製フックの植設部しか被覆することが出来ない問題があった。
【００１４】
更に、図９のコルゲーターベルトの継手構造は、コルゲーターベルト４の接紙面側において金属製フック６１を被覆するものの、コルゲーターベルト４の反接紙面側では被覆が成されず、金属製フック６１が図６のバラストロール８に直接に接触する。そのため、金属製フック６１が早期に損耗すると共に、コルゲーターベルト４の走行に伴って金属製フック６１がバラストロール８に周期的に接触してバラストロール８の振動を発生させ、ひいてはバラストロール８からの加圧力が一定にならず段ボールシート９に対する密着性を均一に保つことが困難となっていた。また、金属製フック６１の被覆が片面だけであるため、金属製フック６１を被覆する布体及び当て布６５等の構造によってはクッション性が不足したり、金属製フック６１が内在する継手部分とベルト本体部分との硬さの差が大きくなって、被覆物を介して金属製フック６１が段ボールシート９に強く当接する不具合が発生している。また、この不具合を避けるために、金属製フック６１をコルゲーターベルト４の接紙面側３３表面よりも余分に低く植設する必要があった。更に、金属製フック６１が内在する継手部分とベルト本体部分とでバラストロール８通過時の厚さが異なるために、段ボールシート９に高低差が生じる問題があり、そのため、主にコルゲーターベルト４の接合部において段ボールシート９にマークを生じたり、印刷時のむらが発生したりする状況が未だ完全に解決できていない。このような状況は、一般のＡ及びＢフルート段ボール用中しんを用いる用途ではあまり問題視されないが、Ｅフルート及びＥフルートよりも更に薄手で緻密、例えば段高１．８ｍｍ以下、段山数９３／０．３ｍを超える段ボール用中しんを用いるような用途や、従来は主に白板紙を中心とする紙器用板紙の分野である、より高度の表面性と印刷品位が求められる紙器用途の段ボールシートにおいては顕著な問題となっている。
本発明の目的は、特に高度の表面性と印刷品位が求められる段ボールシートの製造に適合したコルゲーターベルトの継手を提供することにある。
【００１５】
【課題を解決するための手段】
本発明は上記目的を達成するため、コルゲーターマシンのダブルフェーサー部に用いられるコルゲーターベルトの両端に植設した金属製フック同士を接合して無端状と成す継手であって、金属製フックを、前記コルゲーターベルトの両端の接紙面側及び反接紙面側から厚さを減じて形成した薄層部に、前記コルゲーターベルトの接紙面側及び反接紙面側のベルト表面より沈ませて植設し、前記金属製フックの外面を、前記コルゲーターベルトの接紙面側及び反接紙面側の両側から一枚若しくは二枚以上重畳した当て布で、前記コルゲーターベルト使用時の加圧荷重に相当する荷重条件での加圧圧縮時に前記当て布表面が前記当て布表面と隣接する前記コルゲーターベルトの表面と略同一の高さかこの高さよりも沈む状態にして被覆すると共に、前記接紙面側及び反接紙面側の当て布を、前記コルゲーターベルトの両端のうちの走行方向前側端の前記薄層部に縫着又は接着したことを特徴とする。
【００１６】
ここで、コルゲーターマシンにおけるコルゲーターベルトは、上ベルトのコルゲーターベルトのみならず下ベルトのコルゲーターベルトも含む。特に、上ベルトであるコルゲーターベルトの継手のベルト金属製フックの外面を覆う当て布は、適度なクッション性と、耐熱性、耐磨耗性を有する一枚布、或いは、この一枚布を二枚以上重畳したもので、この当て布を金属製フックの接紙面側と反接紙面側の両方の外面に被覆させることで、金属製フックがバラストロール等に直接に接触せずに金属製フックの反接紙面側の物理的磨損が抑制されて、バラストロール等の振動の発生が抑制される。また、金属製フックの接紙面側と反接紙面側を当て布で被覆することで、接紙面側だけに当て布をするものに比べて、金属製フックをベルト表面から沈ませる量をより少なく設定できて、段ボールシートに高低差が生じる問題が回避される。
【００１７】
また、本発明においては、前記当て布と前記金属製フックとの間で、金属製フックの植設部を耐熱性樹脂で被覆することが、より安定したクッション性、耐磨損性等を与える上で望ましい。
【００１８】
更に、本発明においては、前記当て布が、織成布から成る基層及びこの基層に結合する少なくとも１つの不織布層から成る布帛で構成されて、この布帛の不織布層が金属製フックに当接する方向に向けて配設されることが、当て布の性能を上げる上で望ましい。
【００１９】
また、本発明は、前記金属製フックを、前記当て布の非加圧圧縮時の厚さに相応する寸法だけベルト表面より沈ませて植設したことを特徴とする。
【００２０】
また、本発明は、当て布がバラストロール等で加圧されない平常時の厚さを基準に金属製フックをベルト表面から所定の段差で沈ませて植設することで、コルゲーターベルト使用時の継手厚さを適正なものにすることができる。このようなコルゲーターベルトの継手は、特に、コルゲーターマシンが例えば段高が１．８ｍｍ以下、かつ、段山数が９３／０．３ｍを超える段ボール用中しんを用いる段ボールシートや、紙器用板紙が用いられている紙器用途に使用する段ボールシートを加工するコルゲーターマシンにも好適に適用可能なコルゲーターベルトの継手となる。
【００２１】
【発明の実施の形態】
本発明の実施の形態を図１〜図２に基づいて、以下に詳述する。なお、この実施の形態は図６に示すコルゲーターベルト（上ベルト）４に適用したものであり、図１は第１の実施の形態であるコルゲーターベルト４の継手３０の経糸方向断面図、図２は図１継手３０の部分平面図であり、図３は参考例のコルゲーターベルト４の継手５０の経糸方向断面図である。
【００２２】
図１及び図２の継手３０は、コルゲーターベルト４の両端に植設した金属製フック３１同士を回転可能に接合芯線４２で接合して、コルゲーターベルト４を無端状にする。この継手３０は、コルゲーターベルト４の両端に金属製フック３１をコルゲーターベルト４の接紙面側３３及び反接紙面側３４のベルト表面より沈ませて植設して、金属製フック３１の接紙面側３３と反接紙面側３４の両外面を一枚若しくは二枚以上重畳した当て布３５，３５で被覆したことを特徴とする。また、図３の参考例の継手５０は、金属性フック３１の少なくとも接紙面側３３を上記同様な当て布３５で被覆し、反接紙面側３４を耐熱性樹脂３６で金属製フック３１の植設部からフック先端部近傍まで平坦又はテーパー状に被覆したことを特徴とする。
【００２３】
即ち、金属製フック３１がバラストロール等のコルゲーターマシン各構成要素や段ボールシートから受ける使用中の物理的磨損に継手３０を対応させるため、及び、金属製フック３１が段ボールシートに直接に当接することが無いように、コルゲーターベルト４の接紙面側３３において、金属製フック３１をベルト表面より沈ませて植設すると共に、金属製フック３１の上面を、一枚若しくは二枚以上重畳した当て布３５で被覆する。更に、コルゲーターベルト４の反接紙面側３４においても、金属製フック３１をベルト表面より沈ませて植設すると共に、金属製フック３１の上面を、一枚若しくは二枚以上重畳した当て布３５で被覆して、金属製フック３１が図６に示すようなバラストロール８等のコルゲーターマシン各構成要素に直接に接触出来ないようにして、金属製フック３１の反接紙面側３４での物理的磨損を防ぐと共に、コルゲーターベルト４の走行に伴って金属製フック３１がバラストロール８に周期的に接触するために生じるバラストロール８の振動の発生を防止する。
【００２４】
上記構成の継手３０の場合、当て布３５のクッション性と相俟って、コルゲーターベルト４の接紙面側３３だけに当て布を配する場合に比べて、金属製フック３７をベルト表面から沈ませる量をより少なく設定出来るようになるため、金属製フック３１が内在するベルトの継手部分３９と本体部分４０とでバラストロール８による加圧圧縮時の厚さが異なるために段ボールシート９に高低差が生じる問題が回避できて、より厳しい品質要求にも対応可能となる。
【００２５】
金属製フック３１をベルト表面より沈ませて植設するには、例えば図９の場合と同様にコルゲーターベルト４の両端の表面の緯糸を金属製フック３１が喰い込む長さｌ（図２参照）だけ抜き取り、ベルト表面組織を解舒し、解舒して房状になった経糸を切除して薄層部３２を形成し、この薄層部３２に金属製フック３１を植設する。金属製フック３１は、その植設状態が使用中にも緩むことなく継続して強固に維持されるために必要な金属製フック植設部３７の厚さｔを確保した上で、ベルト表面より沈ませて植設する、かつ、金属製フック植設部３７に植設した金属製フック３１の高さが均一となるように植設する。薄層部３２の厚さは、全体に略同一とする他、金属製フック植設部３７からフック先端部３８に向かってやや薄くなるテーパー状とすることが望ましい。
【００２６】
当て布３５は、図１及び図２に示す様に互いに接合した左右の金属製フック３１の全体の外面、即ち、コルゲーターベルト４の両端の金属製フック植設部３７及びフック先端部３８を含む外面全体を、コルゲーターベルト４の接紙面側３３と反接紙面側３４の両面から被覆する（図１の場合）。このような当て布３５は、コルゲーターベルト４の両端の一方側に縫着若しくは接着若しくは接着した後に縫着して、必要な接合の強度が得られるように取り付ける。ここで、当て布３５を取り付ける側は、コルゲーターベルト４の両端のうちの走行方向前側（図２に図示した矢印の始端側）として、走行方向後側には固定せず、コルゲーターベルト４の走行に伴うフック先端部３８の屈曲運動を妨げないようにする。当て布３５は、接紙面側３３及び反接紙面側３４の各々の面において、一枚布に限らず、同じ構成の布帛若しくは異なった構成のものを２枚以上重畳して使用してもよい。
【００２７】
また、当て布２５の接着に使用する接着剤はシリコン系及びポリウレタン系等、耐熱性及び耐摩耗性が良好で弾力性のある接着剤を用いる。接着剤の塗布は、フック先端部３８の近傍までとし、屈曲可動が必要なフック先端部３８には塗布しない。また、縫着箇所４１付近の外面には、シリコン樹脂、ポリウレタン樹脂等の耐熱性及び弾力性良好な合成樹脂を塗布・含浸して、縫糸の摩損や劣化、解れを防ぐと共に、縫糸の段ボールシート９への当接の度合いを緩和することが望ましい。これらの縫糸及び合成樹脂は、コルゲーターベルト４の使用時の温度条件や耐摩耗性能を考慮して、適宜、好適なものを選択する。縫糸としては、一般の合成繊維糸条からなる縫糸を用いてもよいが、耐熱性、耐湿熱性、耐摩耗性や高強度の観点から、その少なくとも一部がメタ系及びパラ系アラミド繊維糸条やポリアリレート繊維糸条から成る縫糸が好適である。
【００２８】
さらに当て布３５は、織成布、又は、織成布から成る基層及びこの基層に結合する少なくとも１つの不織布層から成る布帛（以下、不織布製当て布と称する）、又は、合成樹脂シートや合成ゴムシートの内から適するものを選択して用い、使用中の物理的磨損に対応すると同時に、当該コルゲーターベルト４の使用時の温度条件に対応できる当て布３５とする。また、コルゲーターベルト４よりもクッション性大なるものを好適とする。クッション性は、バラストロール８による加圧荷重に相当する荷重条件下での加圧圧縮前後の推定厚さの差で表現することができる。即ち、当て布３５における荷重条件下での加圧圧縮前後の推定厚さの差が、コルゲーターベルト４における前記荷重条件下での加圧圧縮前後の推定厚さの差の１／２と略等しい、若しくは１／２より大きいものを好適とする。コルゲーターベルト４の通気度は通常、１０〜３００ｃｍ3/ｃｍ2・ｍｉｎの範囲を好適とするが、当て布３５の通気度は、コルゲーターベルト４の通気性を損なわないように少なくともコルゲーターベルト４と同等以上が好ましい。
【００２９】
また、当て布３５は、接紙面側３３と反接紙面側３４とで各々別のものを用いても良く、例えば、接紙面側３３には不織布製当て布を、反接紙側３４には織成布を用いても良い。更に、当て布３５として用いる織成布は、ポリエステル繊維やポリアミド繊維など一般の合成繊維糸条を用いて織成されたものでも良いが、本発明の目的に沿えば耐熱性や耐摩耗性の良好な繊維糸条から成る織成布、例えばテクノーラ（帝人株式会社の商標）等のメタ系又はパラ系アラミド繊維糸条やポリアリレート繊維糸条、ＰＰＳ繊維糸条、ＰＥＥＫ繊維糸条をその少なくとも一部に用いた繊維糸条から成る織成布が望ましく、例えば、経糸及び緯糸がテクノーラのマルチフィラメント糸で構成される織成布が好適である。耐熱性については、少なくともコルゲーターベルト４の接紙面側と同じ側の表面において１２０℃〜１８０℃の使用温度条件を前提とする。また、耐摩耗性は、少なくともコルゲーターベルト４の表面と同等以上のものが必要である。織組織は、厚さ及び剛性の観点から、一重織の平織、２／２及び２／１綾織が好適である。また、織成布の厚さは、織物の剛性、強力および摩耗損傷の影響等を考慮して、０．５ｍｍ〜１．５ｍｍの範囲を好適とする。さらに、織成布表面の耐摩耗性を損なわない範囲で、可能な限りクッション性を付与すること、例えば、経糸をテクノーラのマルチフィラメント糸、緯糸を前記耐熱性や耐摩耗性の良好な繊維から成る紡績糸を主体とする糸条で構成することも好ましい。また、織成布を樹脂加工して更に磨損に強いものとすることも好ましい。
【００３０】
当て布３５としては、織成布に代えて耐熱性、耐摩耗性及びクッション性が良好な合成樹脂シートや合成ゴムシート、例えばシリコンゴムシート、フッ素ゴムシートや内部に気泡を含むポリウレタン樹脂シートを用いることも可能である。また、当て布３５として不織布製当て布を用いる場合には、この不織布製当て布を構成する不織布層が基層の一方の面に結合された不織布製当て布とし、不織布層を金属製フック３１に当接する方向、すなわちコルゲーターベルト４の内部側に向けると同時に、基層をコルゲーターベルト４の外部側に向けて、基布の耐摩耗性及び不織布層のクッション性がより有効に機能するように配設するのが好適である。これらの不織布製当て布においては、耐熱性及び耐摩耗性を上記した織成布より成る当て布３５の場合と同じく、使用条件を考慮して設計する。
【００３１】
さらに、上記不織布製当て布における織成布から成る基層は、ポリエステル繊維やポリアミド繊維など一般の合成繊維糸条を用いて織成されたものでも良いが、本発明の目的に沿えば、耐熱性や耐摩耗性の良好な繊維糸条、すなわちメタ系又はパラ系アラミド繊維やポリアリレート繊維、ＰＰＳ繊維、ＰＥＥＫ繊維を少なくとも一部に用いた繊維糸条から成る織成布が望ましく、例えば、経糸及び緯糸がテクノーラのマルチフィラメント糸で構成される織成布、及び経糸及び緯糸がポリエステル繊維及びコーネックス（帝人株式会社の商標）から成る紡績糸を撚り合わせた糸を主体とする糸条で構成される織成布が好適である。織組織は公知のものを用いることが出来るが、厚さ及び剛性の観点から、一重織の平織、２／２及び２／１綾織が好適である。
【００３２】
また、不織布製当て布における基層に結合する不織布層は、合成繊維ウェブをニードルパンチ、スパンレース及びスパンボンド等公知の方法を用いて直接積層、又は、前もって形成した不織布層を基布に付加して結合して、クッション性良好な不織布層とする。合成繊維ウェブには、ポリエステル繊維、ポアミド繊維及びアクリル繊維など一般の合成繊維ウェブの他に、メタ系又はパラ系アラミド繊維、ポリアリレート繊維、ＰＰＳ繊維、ＰＥＥＫ繊維などの耐熱性の良好な繊維ウェブを、単独又は少なくとも２種以上混合して用い、不織布層の熱劣化を防ぐようにする。合成繊維ウェブの繊度及び積層量を適宜選択することで、不織布層の良好なクッション性を得ることができる。
【００３３】
一方、コルゲーターベルト４の反接紙面側３４において、金属製フック３１の外面を耐熱性樹脂３６で被覆する場合には、図３に示すように耐熱性樹脂３６の塗布は金属製フック植設部３７からフック先端部３８の近傍までとし、屈曲可動が必要なフック先端部３８には塗布しない。耐熱性樹脂３６がコルゲーターベルト４の表面から盛り上がらない塗布厚さとし、コルゲーターベルト４の厚さ方向から見て平坦に、又は、金属製フック植設部３７からフック先端部３８の近傍に向けて厚さが減少するテーパー状に塗布する。使用する耐熱性樹脂は、シリコン樹脂、ポリウレタン樹脂等の耐熱性および耐摩耗性が良好、かつ適度な硬度と弾力性を有するものを選択して用い、コルゲーターベルト４の走行方向の可撓性に悪影響を与えないように、またベルトの継手部分３９のクッション性を損なわないようにする。
【００３４】
以上の本発明に係るコルゲーターベルトの継手３０は、当て布３５と金属製フック３１との間で、金属製フック植設部３７からフック先端部３８の近傍までを、更に、耐熱性樹脂で被覆することを特徴とする。これにより、金属製フック３１の外面をクッション性良好な当て布３５で被覆した効果をより一層有効高めることができる。屈曲可動が必要なフック先端部３８には塗布しないのは勿論である。また、バラストロール８による加圧圧縮時の継手部分３９の厚さが本体部分４０よりも厚くならない程度の塗布厚さとする。耐熱性樹脂は、前述の反接紙面側３４への塗布と同じく、シリコン樹脂、ポリウレタン樹脂等の耐熱性が良好、かつ適度な硬度と弾力性を有するものを使用する。
【００３５】
また、本発明に係るコルゲーターベルトの継手３０における金属製フック植設部３７の厚さｔは、コルゲーターベルト４の使用時に受ける負荷応力及び外力に対応できる金属製フック３１の植設状態を長期に維持するのに必要な厚さを確保する必要があり、例えば、本体部分４０の厚さが８ｍｍ〜１１ｍｍの綿繊維及び又は合成繊維から成るコルゲーターベルト４に対して、金属製フック植設部３７のベルト厚さｔ＝７ｍｍ〜９ｍｍを確保する。この場合、当て布３５を取り付けるための厚さ寸法ａは、例えば、接紙面側３３及び反接紙面側３４に均等には０〜２ｍｍが確保できることになる。接紙面側３３と反接紙面側３４とで異なる寸法とすることも可能である。
【００３６】
また、本発明に係るコルゲーターベルトの継手３０は、金属製フック３１を当て布３５の非加圧圧縮時の厚さに相応する寸法ｂだけベルト表面より沈ませて植設する。ここで、当て布３５の非加圧圧縮時の厚さに相応する寸法ｂとは、当て布３５の非加圧圧縮時の厚さｓ１以上、且つ、ベルトの本体部分４０の非加圧圧縮時の厚さｕ１及び金属製フック植設部３７の必要厚さｔから求めた前記厚さ寸法ａの最大値以下の寸法のことである。また、本体部分４０及び当て布３５の初期摩耗や使用中の経時変化による厚さの減少量の推定値を、ｓ１及びｕ１から前もって差し引いておくのが望ましい。
【００３７】
金属製フック３１を当て布３５の非加圧圧縮時の厚さに相応する寸法ｂだけベルト表面より沈ませて植設し、金属製フック植設部３７の上面に、少なくとも本体部分４０より良好かつ適度なクッション性を有する当て布３５を配設することにより、ベルトの継手部分３９におけるバラストロール８による加圧荷重に相当する荷重条件下での加圧圧縮時の推定厚さｖ２を、同加圧圧縮時の本体部分４０の推定厚さｕ２と略等しく、又は、ある一定量小さくすることが可能となる。従って、本体部分４０が使用中の経時変化で摩耗して厚さがある一定量減少するようなことがあっても、当て布３５がその良好なクッション性を伴って作用して、金属製フック３１の反接紙面側３４での物理的磨損とバラストロール８との直接の接触を防止し、ベルトの継手部分３９が当接する部分でのシートマークや印刷時のむら発生を無くすことができるようになる。
【００３８】
また、本発明に係るコルゲーターベルトの継手３０は、コルゲーターベルト４の使用時のバラストロール８による加圧荷重に相当する荷重条件での加圧圧縮時において、当て布３５を、その表面がベルトの接紙面側３３及び又は反接紙面側３４のベルト表面と略同一の高さ、又は、より沈むように配設する。金属製フック３１をベルト表面より沈ませて植設し、金属製フック植設部３７の外面に、少なくとも本体部分４０より良好かつ適度なクッション性を有する当て布３５を選択して配設することにより、ベルトの継手部分３９におけるバラストロール８による加圧荷重に相当する荷重条件下での加圧圧縮時の推定厚さｖ２を、同加圧圧縮時の本体部分４０の推定厚さｕ２と略等しく、又は、より小さくすることができて、当て布３５の表面がベルトの接紙面側３３及び／又は反接紙面側３４のベルト表面と略同一の高さ又はより沈むようにすることが可能となる。従って、コルゲーターベルト４の使用時のバラストロール８による加圧圧縮時において、ベルトの本体部分４０と継手部分３９との厚み差が更に小さくなることが期待でき、より高い品質要求への対応が可能となる。これは、ベルトの本体部分４０及び継手部分３９の摩耗による厚さの減少がほぼ同等と見込める場合はより有効となる。
【００３９】
なお、以上の各実施の形態はコルゲーターマシンの上ベルトであるコルゲーターベルトについてであるが、同コルゲーターマシンの下ベルトであるコルゲーターベルトにおいても上記継手構造の適用が有効である。
【００４０】
【実施例】
以下、図１〜図４及び図７（Ａ）に基づいて、本発明の実施例を具体的に説明する。
【００４１】
（実施例１）
先ず、図７（Ａ）に示す織組織及び表１に示す仕様に基づいてコルゲーターベルト４を織成した。また、当て布３５は、図４に示す織組織及び表１に示す仕様に基づいて織成した基層の一方の面に、表１に示す仕様の不織布層をニードルパンチにて積層後、ヒートセット加工を施して不織布製当て布３５を製作した。
【００４２】
尚、表１において、Ｃは木綿紡績糸、Ｎはナイロンマルチフィラメント糸、Ｔはポリエステルマルチフィラメント糸又は紡績糸、ＣＯＸはコーネックス紡績糸、ＮＯＸはノーメックス繊維ステープルを表す。また、糸条構成を示す／は撚糸を、//は引揃え糸を表す。
【００４３】
【表１】
0004679708.tif 000002
次に、コルゲーターベルト４及び不織布製当て布３５の加圧圧縮時の厚さ変化量を調べるために、コルゲーターベルト４及び不織布製当て布３５の厚さを、荷重条件を変えて測定した。測定方法は、加圧式厚み計（ＣＲ−３０型、大栄科学精器製作所製）を用い、コルゲーターベルト４及び不織布製当て布３５の表面に、直径φ９．４ｍｍ、長さ２０．１ｍｍの鉄製丸棒の曲面状側面を介して測定装
置の検出ヘッドを各荷重条件のもとに押し付けて、厚さを測定し、無荷重状態から各荷重での加圧圧縮時までの厚さ変化量を求めた。荷重条件としては、前記丸棒の単位長さ当たりの荷重として、無荷重相当（略０．０kg／cm）及び０．２５kg／cm、０．５kg／cmを用いた。求めた結果を表２に示す。
【００４４】
【表２】
0004679708.tif 000003
表２に示す結果より、ベルトの本体部分４０の非加圧圧縮時の厚さｕ１＝１０．９ｍｍ、及び不織布製当て布３５の非加圧圧縮時の厚さｓ１＝１．６ｍｍを得ると共に、不織布製当て布３５のクッション性がベルトの本体部分４０よりも良好である事が確認できた。試料の厚さは、各荷重条件での厚さ測定の後には、ほぼ元の値に戻っていた。実施例１のコルゲーターベルトの継手の経糸方向断面は、図１に示す本発明の第１の実施形態のコルゲーターベルトの継手の経糸方向断面と同一である。
【００４５】
次に、コルゲーターベルト４の両端にベルトの継手３０を形成した。この継手３０は、コルゲーターベルト４の両端の表面の緯糸を金属製フック３１が喰い込む長さｌ＝２５ｍｍだけ抜き取り、ベルト表面組織を解舒し、その房状になった経糸を切除して薄層部３２を形成し、この薄層部３２に金属製フック３１を植設して形成した。コルゲーターベルト４の使用時の負荷張力３kg／cmを満たす金属製フック３１の規格値より、薄層部３２の厚さｔ＝７．７ｍｍとし、薄層部３２の表面をコルゲーターベルト４の接紙面側３３及び反接紙面側３４の両表面から、共に１．６ｍｍずつ沈ませて形成した。植設した金属製フック３１の上面全体、すなわちコルゲーターベルト４における金属製フック植設部３７及びフック先端部３８を含む上面全体を被覆するように、不織布製当て布３５を、接紙面側３３及び反接紙面側３４の両側から、その不織布層をコルゲーターベルト４の内側に向けて、縫着箇所４１にテクノーラのマルチフィラメント糸条より成るミシン糸を用いて、縫い目をコルゲーターベルト４の幅方向に平行に接紙面側３３と反接紙面側３４とで互いに位置をずらしてミシン縫着した。
【００４６】
（参考例）
参考例のコルゲーターベルトの継手の経糸方向断面は、図３に示すコルゲーターベルトの継手の経糸方向断面と同一である。参考例が実施例１と異なるのは、実施例１では、コルゲーターベルト４の接紙面側３３及び反接紙面側３４に不織布製当て布３５を縫着したのに対して、参考例では、コルゲーターベルト４の接紙面側３３だけに不織布製当て布３５を縫着し、反接紙面側３４は、耐熱性樹脂３６を、コルゲーターベルト４の両端部それぞれに、金属製フック植設部３７からフック先端部３８の近傍まで、屈曲可動が必要なフック先端部３８を除いて、ベルトの本体部分４０の表面と同じ高さになるように平坦に塗布した。耐熱性樹脂３６は、シリコン樹脂として、シリコーン接着剤（東レ・ダウコーニング・シリコーン株式会社製）を使用した。
【００４７】
（比較例）
比較例のコルゲーターベルトの継手の経糸方向断面は、先行技術の説明に用いた図９とほぼ同一のものである。この比較例では、実施例１，２と同じ仕様のコルゲーターベルト４を用い、当て布６５は、経糸及び緯糸にテクノーラマルチフィラメント糸を用いた平織組織の織成布（テクノーラ当て布  ＭＯ５８１０Ｐ  帝建株式会社製、厚さ０．８３ｍｍ）を用いた。また、薄層部６０の厚さｔを８．３ｍｍとし、薄層部６０の表面をコルゲーターベルト４の接紙面側表面から２．６ｍｍ沈ませて形成した。この薄層部６０に金属製フック６１を植設した後、接紙面側から、当て布３５をテクノーラマルチフィラメント糸条より成るミシン糸を用いて縫着して、植設した金属製フック６１全体の上面を被覆した。また、コルゲーターベルト４の反接紙面側３４はそのままとした。
【００４８】
（加圧圧縮時の厚さ変化量の測定）
次に、本発明及び従来のコルゲーターベルトの継手における、バラストロール８による加圧圧縮時の本体部分と継手部分との厚さ変化量の差を推定するために、上記実施例１、実施例２、比較例の各コルゲーターベルトの本体部分４０及び継手部分３９の厚さを、先の方法と同じ測定方法を用いて、各荷重条件のもとに測定し、無荷重状態から各荷重での加圧圧縮時までの厚さ変化量を求めた。継手部分３９については、金属製フック植設部３７付近の厚さを測定した。測定した結果を表３に示す。
【００４９】
【表３】
0004679708.tif 000004
表３に示す測定結果から、バラストロール８による加圧荷重条件に相当する範囲に含まれる荷重条件０．２５kg／cm及び０．５kg／cmにおける、本体部分と継手部分との加圧圧縮時の厚さ変化量の差が、比較例に比べて実施例１及び実施例２は非常に小さいことが解った。従って、本体部分４０よりも良好なクッション性を有する不織布製当て布３５を用いた実施例１及び実施例２の継手部分３９は、ベルト使用時においても良好なクッション性を発揮するのに対して、比較例の継手部分３９は、本体部分４０よりも硬いために、段ボールシートへの当接が強くなることが予想される。
【００５０】
（継手部分の段ボールシートへの当接状況の推定）
次に、本発明及び従来のコルゲーターベルトの継手部分３９の、バラストロール８による加圧圧縮時の段ボールシートへの当接状況を推定するために,上記実施例１、実施例２、比較例の各コルゲーターベルトの継手部分の表面の状態を、インストロン５５６８型万能試験装置を用いて、圧力測定フィルム（プレスケール）に加圧転写して採取した。採取方法は、上記試験装置の試料テーブル（鉄製）上に実施例１、実施例２及び比較例の各ベルトの継手部分３９をセットし、その接紙面側表面に圧力測定フィルム（富士プレスケール  ＬＬＷ（超低圧用）、富士写真フィルム株式会社製）を載せ、その上から検出ヘッドの円柱状端面（鉄製、表面積０．００２ｍ2）を押し付けて、各ベルトの継手部分３９の接紙面側表面の状態を転写した。加圧条件は、加圧力９．８×１０4Ｐａ又は１９．６×１０4Ｐａをそれぞれ加圧時間１sec、与える条件とした。採取した結果を図５に示す。
【００５１】
図５（Ａ），（Ｂ），（Ｃ）は加圧力９．８×１０4Ｐａの場合、図５（Ｄ），（Ｅ），（Ｆ）は加圧力１９．６×１０4Ｐａの場合の結果である。また、図５（Ａ），（Ｄ）は実施例１、図５（Ｂ），（Ｅ）は実施例２、図５（Ｃ），（Ｆ）は比較例の継手部分についての結果である。これら図５（Ａ）〜（Ｆ）において、Ｘ−Ｘは当て布３５の縫着箇所４１、Ｙ−Ｙは金属製フック３７の脚先端部付近、Ｚ−Ｚはフック先端部３５をそれぞれ示す。
【００５２】
図５（Ｃ），（Ｆ）の比較例では、加圧力９．８×１０4Ｐａ及び１９．６×１０4Ｐａの場合共に、Ｙ−Ｙ付近から図上の左方向に向かって筋状に強く転写されている箇所が有り、金属製フック３７の脚部付近が他の部分より強く当接している状況が見られる。一方、図５（Ａ），（Ｄ）及び（Ｂ），（Ｅ）の実施例１及び実施例２では、加圧力９．８×１０4Ｐａ及び１９．６×１０4Ｐａという強い加圧力にも係わらず、そのような箇所は見当たらない。従って、実施例１及び実施例２の継手では、バラストロール８による加圧圧縮時においても不織布製当て布３５及び耐熱性樹脂３６の良好なクッション性が発揮されて継手部分全体に一様な当接状況となることが推定される。これに対して比較例の継手では、織成布より成る当て布のクッション性が足りず、金属製フックの脚部付近が他の部分より強く当接する不均一な当接状況となることが推定される。
【００５３】
（段ボールシート貼合状況の確認）
上記により形成した実施例１、実施例２及び比較例の継手を有するコルゲーターベルト４をコルゲーターマシンのダブルフェーサー部３に掛け入れ、その両端部の金属製フック同士を噛み合わせて、その共通孔に接合芯線４２を挿通して無端状とし、段高０．５ｍｍ、段山数１７５／０．３ｍの段ボール用中しん及び坪量１７０ｇ／ｍ2の外装用ライナーより成る両面段ボールシートを、貼合速度１５０ｍ／ｍｉｎ、ベルトテンション３kg／ｃｍ、熱板温度１４０℃の条件で製造した。製作した段ボールシートを検査した結果、実施例１及び実施例２の継手を有するコルゲーターベルトを用いたものには、段ボールシートの表面（熱板７と接する面）及び裏面（コルゲーターベルト４と接する面）のどちらにも、シートマークや印刷むらの要因となるような厚さの差は見当たらなかった。一方、比較例の継手を有するコルゲーターベルトを用いたものは、段ボールシートの表面において継手部分が当接した付近の段ボールシート表面に波うち状の貼合不良が周期的に発生し、段ボールシートの裏面において継手部分が当接した付近にシートマークが発生しているのが確認された。
【００５４】
【発明の効果】
本発明によれば、コルゲーターベルトの両端部に金属製フックをベルト表面より沈ませて植設して、金属製フックを接紙面側と非接紙面側の両面側から一枚若しくは二枚以上重畳した当て布で被覆したので、当て布にコルゲーターベルトの使用条件を考慮した耐熱性、耐摩耗性及び良好なクッション性を有する布帛等を用いることで金属製フックの物理的磨損を長期にわたって防ぐことができると共に、コルゲーターベルトの走行に伴う金属製フックとの周期的な接触によって生じるバラストロールの振動の発生を抑制することができ、ひいてはバラストロールからの加圧力を一定に保ち、段ボールシートに対する密着性を均一に維持することが可能となる。
【００５５】
また、当て布の良好なクッション性と相俟って、コルゲーターベルトの接紙面側だけに当て布を配する場合に比べて、金属製フックをベルト表面より沈ませる量をより少なく設定できるようになって、金属製フックが内在する継手部分とベルト本体部分とでバラストロール通過時の厚さが異なるために段ボールシートに高低差が生じる問題が回避できる。そのため、段ボールシート表面のシートマークや印刷時のむら発生を回避することができて、従来の継手では困難であった高度な品質要求への対応が可能となる。
【００５６】
更に、金属製フックを当て布の非加圧圧縮時の厚さに相応する寸法だけベルト表面より沈ませて植設し、また、バラストロールによる加圧荷重に相当する荷重条件下での加圧圧縮時において当て布の表面がコルゲーターベルトの接紙面側と反接紙面側のベルト表面と略同一の高さ又はより沈むようにすることで、バラストロールによる加圧圧縮時におけるコルゲーターベルトの本体部分と継手部分との厚み差が更に小さくなることが期待でき、より一層高度な品質要求への対応が可能となる。このような本発明の継手は、特に、コルゲーターマシンが段高１．８ｍｍ以下、段山数が９３／０．３ｍを超える段ボール用中しんを用いる段ボールシートや、紙器用板紙が用いられている紙器用途に使用する段ボールシートを加工するコルゲーターマシンにも好適に適用可能なコルゲーターベルトの継手となる。
【図面の簡単な説明】
【図１】  本発明の第１の実施の形態を示す断面図である。
【図２】  図１の継手部分の一部省略部分を含む平面図である。
【図３】  本発明の参考例を示す断面図である。
【図４】  不織布とニードルパンチの積層時の断面図である。
【図５】  （Ａ）〜（Ｆ）は本発明継手部分の実験データを説明するためのコルゲーターベルトの継手部分の加圧実験転写図である。
【図６】  コルゲーターマシンの概要を示す側面図である。
【図７】  （Ａ）、（Ｂ）は多層織りコルゲーターベルトの断面図である。
【図８】  従来のコルゲーターベルトの継手部分の断面図である。
【図９】  他の従来のコルゲーターベルトの継手部分の断面図である。
【図１０】  （Ａ）は他の従来のコルゲーターベルトの継手部分の断面図である。
（Ｂ）は（Ａ）における従来継手の断面図である。
（Ｃ）は（Ａ）における他の従来継手の断面図である。
【図１１】  他の従来のコルゲーターベルトの継手部分の断面図である。
【図１２】  他の従来のコルゲーターベルトの継手部分の断面図である。
【符号の説明】
１    ヒーティングパート
２    クーリングパート
３    ダブルフェーサー部
４    コルゲーターベルト
５    片面段ボール
６    ライナー紙
９    段ボールシート
３０    継手
３１    金属製フック
３３    接紙面側
３４    反接紙面側
３５    当て布
３６    耐熱性樹脂
５０    継手
【図１】
0004679708.tif 000005
【図２】
0004679708.tif 000006
【図３】
0004679708.tif 000007
【図４】
0004679708.tif 000008
【図５】
0004679708.tif 000009
【図６】
0004679708.tif 000010
【図７】
0004679708.tif 000011
【図８】
0004679708.tif 000012
【図９】
0004679708.tif 000013
【図１０】
0004679708.tif 000014
【図１１】
0004679708.tif 000015
【図１２】
0004679708.tif 000016